(57)【要約】【課題】電解液中での熱劣化が少ない半芳香族ポリアミド樹脂からなる繊維を含有するセパレータを用いることにより、高温電解液中での耐熱性を著しく高め、高温使用時の寿命を長くした電解コンデンサを提供する。【解決手段】電解コンデンサのセパレータとして半芳香族ポリアミド樹脂からなる繊維を含有するセパレータを用い、電解液として非水系電解液を使用し、半芳香族ポリアミド樹脂からなる繊維を少なくとも３０重量％以上含有する。また、半芳香族ポリアミド樹脂からなる繊維は、ジカルボン酸成分の６０モル％以上が芳香族ジカルボン酸成分と、ジアミン成分の６０モル％以上が炭素数６〜１２の脂肪族アルキレンジアミンであるジアミン成分とから合成させたポリアミド樹脂からなる繊維を使用する。【選択図】      なし【特許請求の範囲】
【請求項１】
陽極箔と陰極箔との間にセパレータを介在させて電解液を含浸・保持した電解コンデンサにおいて、前記セパレータとして半芳香族ポリアミド樹脂からなる繊維を含有するセパレータを用いたことを特徴とする電解コンデンサ。
【請求項２】
前記電解液として非水系電解液を使用し、半芳香族ポリアミド樹脂からなる繊維を少なくとも３０重量％以上含有する請求項１記載の電解コンデンサ。
【請求項３】
半芳香族ポリアミド樹脂からなる繊維は、ジカルボン酸成分の６０モル％以上が芳香族ジカルボン酸成分と、ジアミン成分の６０モル％以上が炭素数６〜１２の脂肪族アルキレンジアミンであるジアミン成分とから合成させたポリアミド樹脂からなる繊維である請求項１又は２記載の電解コンデンサ。
【請求項４】
半芳香族ポリアミド樹脂からなる繊維は、ジカルボン酸成分の１００モル％がテレフタル酸成分と、ジアミン成分の５０モル％が１，９−ノナンジアミン、ジアミン成分の残り５０モル％が２−メチル−１，８−オクタンジアミン成分とから合成させたポリアミド樹脂からなる繊維である請求項１又は２記載の電解コンデンサ。
【発明の詳細な説明】
【０００１】
【発明の属する技術分野】
本発明は陽極箔と陰極箔との間にセパレータを介在させて電解液を含浸・保持した電解コンデンサにおいて、電解液中での熱劣化が少ない半芳香族ポリアミド樹脂からなる繊維を含有するセパレータを用いたことにより、高温電解液中での耐熱性を著しく高め、高温使用時の寿命を長くした電解コンデンサに関するものである。
【０００２】
【従来の技術】
一般に電解コンデンサ、具体的には巻回型アルミ電解コンデンサは、陽極アルミ箔と陰極アルミ箔との間にセパレータを介在させて巻付け形成してコンデンサ素子を作成し、このコンデンサ素子を液状の電解液中に浸漬して電解液を含浸させ、封口して製作している。上記セパレータにはクラフトパルプやマニラ麻パルプ、エスパルトパルプ等のセルロース繊維を配合した電解紙が用いられている。上記電解液としては、通常エチレングリコール（ＥＧ）、ジメチルホルムアミド（ＤＭＦ）又はγ−ブチロラクトン（ＧＢＬ）等を溶媒とし、これらの溶媒に硼酸やアジピン酸アンモニウム、マレイン酸水素アンモニウム等の溶質を溶解したものを用いてコンデンサ素子の両端から浸透させて製造している。ＥＧは水系の溶媒、ＤＭＦおよびＧＢＬは非水系の溶媒であり、それぞれの溶媒を用いた電解液は水系電解液と非水系電解液に、それぞれ分類することができる。
【０００３】
近年、デジタル化された業務用及び民生用の各種電子機器に使用される電解コンデンサにはより一層の耐熱性が求められている。例えば、カーエレクトロニクスの進展に伴い、自動車に搭載されるアルミ電解コンデンサの数が増えるとともに、電装部品の設置場所については、省スペースを図るため車室内からエンジンルームへ設置することが検討されている。そのため、電解コンデンサにはより一層耐熱性、具体的には最高使用温度及び保証寿命の向上が求められている。
【０００４】
照明用電子バラストに用いられる電解コンデンサにおいても、省スペースのため温度の高い状態で使用されることが多くなり、カーエレクトロニクスに使用される電解コンデンサ同様に一層の耐熱性向上が求められている。
【０００５】
また、使用時の耐熱性だけでなく、基板に実装する際の耐熱性も重要である。表面実装を行うためにハンダリフロー工程が用いられている。ハンダリフロー工程は環境保全の観点から鉛フリーが求められており、ハンダリフロー温度も２５０℃を超えるようになってきている。こうした鉛フリーのハンダリフロー工程に対応するため、セパレータの素材にもハンダリフロー工程の温度以上の融点を持つことが求められている。
【０００６】
このように、アルミ電解コンデンサには様々な用途、あるいは実装工程において、耐熱性の向上が求められており、より高温域で長時間使用できる電解コンデンサの開発が進められている。現在、電解コンデンサの最高使用温度は標準品で８５℃、高信頼性品は１０５℃に対応したものが多い。保証寿命は短いもので１０００時間、長いものになると５０００時間、１００００時間、更には最高使用温度８５℃のアルミ電解コンデンサでは２００００時間にまで達する。
【０００７】
近年、照明及び自動車の電装用等の用途において最高使用温度が１０５℃を超え１２５℃や１５０℃のコンデンサが開発されている。これら最高使用温度の高いコンデンサの保証寿命は１２５℃タイプで５０００時間程度が限界であり、８５℃タイプや１０５℃タイプに比べて短い。また、１５０℃タイプでは保証寿命がまだ１０００時間程度に過ぎない。
【０００８】
このように、最高使用温度の高い１２５℃タイプや１５０℃タイプの電解コンデンサは開発され上市されているものの、最高使用温度の高い電解コンデンサの保証寿命は、８５℃タイプや１０５℃タイプの最高使用温度が低い電解コンデンサの寿命に比べてまだまだ短かく、要求されている特性を満足しているとはいえない。このように最高使用温度が１２５℃や１５０℃の電解コンデンサの保証寿命を長くすることができない主な理由は、高温度使用時における等価直列抵抗（ＥＳＲ）及び漏れ電流（ＬＣ）の上昇にある。
【０００９】
従来、アルミ電解コンデンサの最高使用温度及び高温使用時の保証寿命を向上させる方策としては、専ら化成皮膜、電解液、封口材の改善が主に行われており、セパレータの改善により連続使用温度を向上させるという試みは見られなかった。
【００１０】
そこで、発明者等は先にセパレータの改善からアルミ電解コンデンサの最高使用温度及び高温使用時の保証寿命の向上にアプローチする手段として、セパレータとして電解液中での熱劣化が少なく、高温電解液中においても長時間の保形性を有し、重量変化の少ない化学繊維、例えばアクリル繊維，アラミド繊維，冷却ゲル紡糸ビニロン繊維，ナイロン６６繊維等を含有するセパレータを用いることにより、高温電解液中での耐熱性を著しく高め、高温使用時の寿命を長くした電解コンデンサを提供した（特許文献１）。
【００１１】
一方、化学繊維としてのポリアミドにおいて、脂肪族ポリアミドは一般にナイロンと呼ばれてストッキングなどに使用されており、一方芳香族ポリアミドは一般にアラミドと呼ばれ、その強度、耐熱性の高さから耐炎防護服などに広く使用されている。更に、近年、脂肪族ポリアミド樹脂からなる繊維と芳香族ポリアミド樹脂からなる繊維の長所を併せ持つ半芳香族ポリアミド樹脂からなる繊維が提供されている（特許文献２，特許文献３）。
【００１２】
【特許文献１】
特願２００１−１７３０２１号
【特許文献２】
特開平９−１３２２２号公報
【特許文献３】
特開平９−２５６２１９号公報
【００１３】
【発明が解決しようとする課題】
しかしながら、電解質として電解液を用いる巻回型アルミ電解コンデンサにおいて、セパレータとして使用されている従来のクラフトパルプや、マニラ麻、エスパルトパルプ等のセルロース繊維を用いたセパレータは、最高使用温度が高くなっても、長時間の使用に充分に耐えることができる特性を有しているかというと必ずしもそうではない。なぜなら、高温で連続使用した後のアルミ電解コンデンサを分解すると、セパレータの劣化、特に引張強度、耐折強度、重量の低下・減少が観察されるからである。また、セルロース繊維を用いたセパレータを電解液に浸漬すると、時間と共に徐々に引張強度、引き裂き強度および重量が低下・減少し、その強度の低下および重量の減少は温度の上昇により加速されるからである。
【００１４】
このことは、従来用いられているセルロースを原料とするセパレータは、電解液中、特に高温度の電解液中で長時間使用することについては、まだ改善の余地があることを示している。また、前記した電解液中での熱劣化が少ない化学繊維を含有したセパレータについても、より使用に適した化学繊維についての改善の余地がある。
【００１５】
そのため、本発明者等はアルミ電解コンデンサの最高使用温度を高め、最高使用温度での保証時間を伸ばす方策として、セパレータの耐熱性、特に電解液を含浸した状態での耐熱性を向上させることに着目し、高温電解液中での耐熱性を著しく高めたセパレータを使用する電解コンデンを提供することを課題としている。
【００１６】
【課題を解決するための手段】
本発明は、上記課題を解決するために、陽極箔と陰極箔との間にセパレータを介在させて電解液を含浸・保持した電解コンデンサにおいて、前記セパレータとして半芳香族ポリアミド樹脂からなる繊維を含有するセパレータを用いる電解コンデンサを提供する。前記電解液として非水系電解液を使用し、半芳香族ポリアミド樹脂からなる繊維を少なくとも３０重量％以上含有する。そして、半芳香族ポリアミド樹脂からなる繊維は、ジカルボン酸成分の６０モル％以上が芳香族ジカルボン酸成分とジアミン成分の６０モル％以上が炭素数６〜１２の脂肪族アルキレンジアミンであるジアミン成分とから合成させたポリアミド樹脂からなる繊維、或いはジカルボン酸成分の１００モル％がテレフタル酸成分と、ジアミン成分の５０モル％が１，９−ノナンジアミン、ジアミン成分の残り５０モル％が２−メチル−１，８−オクタンジアミン成分とから合成させたポリアミド樹脂からなる繊維である構成を提供する。
【００１７】
本発明によれば、セパレータとして電解液中での熱劣化が少ない半芳香族ポリアミド樹脂からなる繊維を含有するセパレータを用いることにより、前記半芳香族ポリアミド樹脂からなる繊維が高温電解液中であっても形状を維持する保形性を有し、かつ、重量変化が少ないため、セパレータそのものが高温使用時においても長時間に亘って保形性を維持することができる。その結果、最高使用温度を高め、かつ、最高使用温度での保証寿命を飛躍的に伸ばすことのできる電解コンデンサを得ることができる。
【００１８】
【発明の実施の形態】
以下、本発明にかかる電解コンデンサの実施形態を説明する。本発明は、セパレータとして電解液中での熱劣化が少なく、高温電解液中で長時間の保形性を有し、重量変化の少ない半芳香族ポリアミド樹脂からなる繊維を含有するセパレータを使用することにより、セパレータの耐熱性を著しく高めて、電解コンデンサの高温使用時における寿命を長くしたことに特徴を有するものである。
【００１９】
ポリアミドは主鎖にアミド結合−ＣＯＮＨ−を持つ化合物であり、脂肪族ポリアミドと芳香族ポリアミドが知られている。これらのポリアミド樹脂からなる繊維を電解コンデンサのセパレータの原材料として見た場合、脂肪族ポリアミド樹脂からなる繊維は耐熱性・耐薬品性を有し、かつ、セパレータとして裁断することも容易であるが、弾性率が低く、伸びが大きい。そのため、巻回時にセパレータが伸びると素子のバラツキが大きくなる。よって、伸びの大きい脂肪族ポリアミド樹脂からなる繊維をセパレータの素材として使用することには困難が伴う。
【００２０】
一方、芳香族ポリアミド樹脂からなる繊維は耐薬品性や耐熱性が強いため、前記した電解液中での熱劣化が少ない化学繊維の一つとして使用することは可能であるものの、強度が高く、セパレータとして数１０ｍｍ以下の正確な巾で裁断しようとすると裁断刃を傷めたり裁断面が毛羽立ったりと、電解コンデンサ用セパレータとしての裁断が困難であるという難点を残している。
【００２１】
そこで、本発明者等は近年提供された脂肪族ポリアミド樹脂からなる繊維と芳香族ポリアミド樹脂からなる繊維の長所を併せ持つ半芳香族ポリアミド樹脂からなる繊維に着目し、セパレータとして半芳香族ポリアミド樹脂からなる繊維を含有するセパレータを発明したものである。この半芳香族ポリアミド樹脂からなる繊維は、芳香族ポリアミド樹脂からなる繊維に近い耐熱性、耐薬品性および伸びの小ささを有し、脂肪族ポリアミド樹脂からなる繊維に近い裁断のしやすさを併せ持っている。この半芳香族ポリアミド樹脂は、脂肪族ポリアミドの炭素結合が直鎖状につながっているのに対して、その直鎖状脂肪族構造の中に固いベンゼン核を有しており、この化学構造の違いにより、半芳香族ポリアミド樹脂は脂肪族ポリアミドよりも固く、又伸度が低い。
【００２２】
本発明に用いる半芳香族ポリアミド樹脂からなる繊維は、株式会社クラレ製のジカルボン酸成分の６０モル％以上が芳香族ジカルボン酸成分と、ジアミン成分の６０モル％以上が炭素数６〜１２の脂肪族アルキレンジアミンであるジアミン成分とから合成させたポリアミド樹脂（以下、ナイロン９Ｔと称する）からなる繊維（以下、この繊維をナイロン９Ｔからなる繊維と称する）、及びその変性繊維としてのジカルボン酸成分の１００モル％がテレフタル酸成分と、ジアミン成分の５０モル％が１，９−ノナンジアミン、ジアミン成分の残り５０モル％が２−メチル−１，８−オクタンジアミン成分とから合成させたポリアミド樹脂（以下、ナイロン９ＭＴと称する）からなる繊維（以下、この繊維をナイロン９ＭＴからなる繊維と称する）である。
【００２３】
セパレータに含有する繊維に求められる耐熱性とは、先ず高温電解液中で長時間経過した後においても形態を保持する（保形性）ことであり、更には、重量変化が少ないことである。また、鉛フリーのハンダリフロー工程（約２５０℃，数１０秒間）にも耐えることができる耐熱性も必要である。そこで先ず、半芳香族ポリアミド樹脂の電解液中での耐熱性を評価するため、次のような試験を行った。なお、本実施形態では、前記ナイロン９ＭＴからなる繊維として極限粘度０．７５ｄｌ／ｇ（濃硫酸中３０℃で測定）、融点２６５、繊度１．０ｄｔｅｘ、カット長５ｍｍ、強度４．５９ＣＮ／ｄｔｅｘ、伸度１２．２％、初期弾性率５０．１ＣＮ／ｄｔｅｘの繊維を使用した。
【００２４】
まず使用する電解液は、水系電解液としてエチレングリコール（ＥＧ）系電解液を、非水系電解液としてγ−ブチロラクトン（ＧＢＬ）系電解液を用いた。これは、電解液の溶媒により電解液中での繊維の劣化に差が出てくると考えられるからである。
【００２５】
上記水系電解液及び非水系電解液に乾燥したナイロン９ＭＴからなる繊維を浸漬した。電解液は市販の電解液を使用した。耐圧容器内で、１８０℃、２５０時間の加速劣化試験を行い、試験後、形態を保持しているか保形性の有無を確認した。保形性を有する繊維については、試験前後での重量変化を測定した。試験後の繊維は水洗・乾燥し、重量を測定した。なお、加速劣化をアレニウス則（反応温度が１０℃上昇すると反応速度が２倍になる）に当てはめると、この加速劣化試験は１５０℃、２０００時間の条件に相当する。
【００２６】
次に、比較するため、通常セパレータに使用されているセルロース繊維（マニラ麻パルプ）を用い、同様の試験を行った。それぞれの加速劣化試験における保形性及び重量残存率を表１に示す。
【００２７】
【表１】
2004186523.tif 000002
【００２８】
この加速劣化試験によると、セルロース繊維の代表例としてのマニラ麻の重量残存率は水系電解液で９４％、非水系電解液で７５％であった。また、両電解液中での劣化試験後の繊維を洗浄すると繊維が崩れることから、重量減に伴い、保形性を失うほどではないが、繊維そのものの強度も大きく劣化していることが分かった。
【００２９】
このことは、セルロース系セパレータを用いて製造した電解コンデンサを、１５０℃の温度で２０００時間使用すると、セパレータの重量減少が起こり、同時にセパレータの強度も低下することを示している。更に長時間使用すると、セパレータの劣化は一層進むことが予想される。
【００３０】
一方、試験に供した半芳香族ポリアミド樹脂からなる繊維としてのナイロン９ＭＴからなる繊維は、電解液の種類により加熱劣化試験の結果が大きく異なり、水系電解液を用いた加熱劣化試験においては保形性を有しておらず、繊維が崩壊していた。一方、非水系電解液を用いた加熱劣化試験においては試験後に繊維を水洗しても形態を保持しており、保形性を有していた。また、試験後の残存重量も９９％以上であり、高温電解質中でも分解していなかった。
【００３１】
以上のことから、ナイロン９ＭＴからなる繊維は高温使用条件下で長寿命を要求される電解コンデンサ、特に電解液に非水系電解液を使用する電解コンデンサのセパレータの素材として適していることが分かる。また、このナイロン９ＭＴからなる繊維の融点は２６５℃と、鉛フリーハンダリフローの温度である２５０℃よりも高い融点を持つことから、ハンダリフロー工程での耐熱性も十分満たしている。
【００３２】
そこで、本発明は上記した非水系電解液において、電解液中での熱劣化が少なく、高温電解液中で長時間の保形性を有し、かつ、重量変化の少ない半芳香族ポリアミド樹脂からなる繊維を含有するセパレータを採用したものである。
【００３３】
次に、セパレータの製造について述べる。本発明では半芳香族ポリアミド樹脂からなる繊維を配合して、抄紙方法によりセパレータとしてシート化した。即ち、湿式不織布である。抄紙法は水を媒介とすることにより繊維を均一に分散・積層することが可能であり、均一性を求めるアルミ電解コンデンサのセパレータの製造方法として適切である。
【００３４】
次に、湿式不織布の繊維間の接着であるが、一般に化学繊維そのものは自己接着性がないため、自己接着性のある繊維の混抄や、ケミカルボンド、サーマルボンドによりシートに強度を付与することが行われている。
【００３５】
本発明においては、電解液中での耐熱性の高い繊維を用いることが重要であり、シート化及び繊維間の接着の方法如何によってセパレータの耐熱性を向上するものではない。従って、上記の接着方法に限定はなく、いずれの接着方法を用いても本発明の課題を解決することができる。
【００３６】
例えば、自己接着性のある繊維として、セルロース繊維を配合することも可能である。セルロース繊維は高温の電解液中での重量保持率が劣るが、配合する他の繊維に充分な耐熱性があれば、セルロース繊維を配合することも可能である。高温の電解液中での耐熱性に優れる半芳香族ポリアミド樹脂からなる繊維とセルロースを混抄する場合、混抄の割合は得ようとするコンデンサの耐熱性の特性により任意に決めることができる。好ましくは、高温の電解液中での耐熱性に優れる半芳香族ポリアミド樹脂からなる繊維を３０重量％以上含有することが望ましい。
【００３７】
なお、耐熱性を向上させることのできる割合であれば、配合割合に特に限定はない。また、半芳香族ポリアミド樹脂からなる繊維に混抄する繊維に限定はなく、セルロース繊維以外の他の繊維を使用することもできる。もちろん、耐熱性のある半芳香族ポリアミド樹脂からなる繊維１００％でセパレータを構成することがセパレータ、ひいては電解コンデンサの耐熱性向上に有効であることは言うまでもない。
【００３８】
以下に本発明にかかる電解コンデンサの具体的な実施例を従来例とともに説明する。先ず陽極アルミ箔と陰極アルミ箔を所望の寸法を持つスリット状に形成した後、各陽極アルミ箔と陰極アルミ箔にリード棒を取り付け、表２に示す実施例１〜３、従来例１に記載したセパレータを介して巻付け形成してコンデンサ素子を作成した。
【００３９】
【表２】
2004186523.tif 000003
【００４０】
実施例１〜３は、セパレータに電解液中での熱劣化が少ない半芳香族ポリアミド樹脂からなる繊維としてのナイロン９ＭＴからなる繊維を含有した電解コンデンサの例である。セパレータの製造に際しては、強度を高くするためにバインダーとしてセルロース繊維やＰＶＡを混抄した。耐熱性を有するナイロン９ＭＴからなる繊維の接着については、セルロース繊維やＰＶＡの混抄以外にケミカルボンドやサーマルボンドでも有効であることは先に述べたとおりである。ここでは、セルロース繊維との混抄、あるいはセルロース繊維とＰＶＡの混抄によりシート化した例を示した。従来例としては、マニラ麻パルプを用いた電解紙をセパレータとして使った電解コンデンサの例を挙げた。コンデンサの作製は、陽極箔と陰極箔の間に上記セパレータを挟み巻回しコンデンサ素子を形成し、コンデンサ素子にγ−ブチロラクトン（ＧＢＬ）を溶媒とする非水系電解液を含浸し、アルミケースに入れ封口し、１６ＷＶ、４７０μＦのアルミ電解コンデンサを得た。
【００４１】
耐熱性の評価は、等価直列抵抗（ＥＳＲ）、漏れ電流（ＬＣ）及び静電容量（Ｃ）の項目で行い、前記表２にそれぞれ初期特性と加熱劣化後の特性を示した。なお、測定条件は次の通りである。電解コンデンサの等価直列抵抗（ＥＳＲ）は２０℃、１００ｋＨｚの周波数でＬＣＲメータによって測定した。静電容量（Ｃ）は２０℃、１２０Ｈｚの周波数でＬＣＲメータによって測定した。漏れ電流（ＬＣ）は定格直流電圧を２分間印加後に電解コンデンサに流れる電流を２０℃で測定した。加熱劣化試験は１５０℃の高温層で定格直流電圧を２０００時間連続印加し、２０℃に復帰後、等価直列抵抗（ＥＳＲ）、漏れ電流（ＬＣ）及び静電容量（Ｃ）を測定した。
【００４２】
表２に記載したように、実施例１〜３はＥＳＲ、ＬＣ、Ｃの初期特性が従来例と同等であり、これらの素材が電解コンデンサのセパレータとして充分に使用できることを示している。また、加熱劣化後のＥＳＲの上昇が、いずれも従来例に比べ小さい。従来は、１２５℃および１５０℃で長時間使用すると、ＥＳＲおよびＬＣが上昇するため、保証時間を長くすることができなかったが、本実施例では加熱劣化試験後、ＥＳＲおよびＬＣは上昇するものの、上昇の程度が従来例よりも小さい。このことからアルミ電解コンデンサの耐熱性が向上していることが分かる。なお、加熱劣化試験前後での容量の変化についても、従来例よりも実施例の方が小さく、容量（Ｃ）に関しても従来例以上の性能を有していることが分かる。
【００４３】
実施例３はナイロン９ＭＴからなる繊維の配合率を１５重量％と低くしたセパレータを用いた電解コンデンサの例であるが、程度の差はあるが実施例１，２と同様に効果を奏している。よって、半芳香族ポリアミド樹脂からなる繊維の配合率には特に限定はなく、配合することによって狙いとする高温電解液中での耐熱性を高め、高温使用時の寿命を長くすることができる。なお、実施例１に示すようにナイロン９ＭＴからなる繊維の配合率が３０重量％になるとより顕著な効果を示すため、より好ましくは３０重量％以上配合することが望ましい。
【００４４】
【発明の効果】
以上、詳細に説明したように、本発明によればセパレータとして電解液中での熱劣化が少ない半芳香族ポリアミド樹脂からなる繊維を含有するセパレータを用いることにより、前記半芳香族ポリアミド樹脂からなる繊維が高温非水系電解液中であっても繊維の形状を維持する保形性を有し、かつ、重量変化が少ないため、セパレータそのものが高温使用時においても長時間に亘って保形性を維持することができる。その結果、従来なしえなかった最高使用温度１５０℃において、保証時間を２０００時間とすることが可能になる。よって、非水系電解液を使用する電解コンデンサであっても、最高使用温度を高め、かつ、最高使用温度での保証寿命を飛躍的に伸ばすことのできる電解コンデンサを得ることができ、電装部品全体の耐熱性向上および電装部品の設置場所の自由度を向上させることができる。